Brevet FR2548205A1 — publié le 19850104

F Il est souvent souhaitable de procéder à une sulfuration (généralement appelée "présulfuration") des métaux entrant dans la composition de certains catalyseurs de raffinage et/ou d'hydroconversion d'hydrocarbures soit lorsque ces catalyseurs sont neufs soit à l'issue de la régénération de ces catalyseurs avant de les réutiliser. Une présulfuration des catalyseurs neufs ou régénérés est ainsi souhaitable pour l'emploi de ces catalyseurs dans les réactions de raffinage, par exemple les réactions de désulfuration de diverses essences, 10 par exemple des essences de craquage catalytique ou de craquage à la vapeur dont il convient, avant emploi, d'abaisser la teneur en soufre sans modifier l'indice d'octane de ces essences ou en le modifiant aussi peu que possible De telles réactions de désulfuration, généralement effectuées en présence d'hydrogène, entre 200 et 400 C, sous une 15 pression comprise entre par exemple 5 et 60 bars, avec une vitesse spatiale (exprimée en m 3 de charge injectée liquide par m 3 de catalyseur et par heure) comprise entre 0,5 et 15, avec une pression partielle d'hydrogène comprise entre 4 et 60 bars, la charge étant par exemple une essence distillant généralement entre 30 et 220 C et pouvant posseder 20 un indice de brome compris entre 40 et 80 (g/100 g), contenant environ à 45 %, en volume, d'oléfines (essentiellement des mooléfines avec des quantités minimes de dioléfines) et 15 à 25 % d'hydrocarbures aromatiques. Le catalyseur utilisé pour ce type d'hydrodésulfuration renferme un support généralement non acide par exemple une alumine ou des mélanges d'alumine (brevet USP 4 334 982) ou tout autre support adéquat à base d'au moins un oxyde d'un métal ou de métalloïde (magnésie (USP 4 132 632, USP 4 140 626) , silice, silicemagnésies, les alumines bores, les 30 argiles, les charbons, les alumines fluorées) ce ou ces mélanges de support pouvant au moins en partie se présenter sous forme amorphe ou sous forme cristallisée ( zéolites) et le catalyseur renfermant en outre 0,2 à 30 % d'au moins un métal actif des groupes VI, VIII ou autre choisi par exemple dans le groupe constitué, par le cobalt, le moly35 bdène, le nickel et le tungstène (USP 3 732 155 et 3 804 748) On utilise généralement un couple de deux de ces métaux, par exemple l'un des couples cobalt-molybdène, nickel-molybdène, cobalt-tungstène, tungstène- molybdène, cobalt-nickel, nickel-tungstène On peut toujours à titre d'exemple utiliser un métal noble du groupe VIII de la famille du platine: Pt, Pd US 4 098 682. Ainsi, avant d'être utilisé, le catalyseur, neuf ou régénéré, est soumis généralement dans l'art antérieur, à une sulfuration (présulfuration) effectuée dans le réacteur d'hydrodésulfuration Cette sulfuration permet d'inclure dans le catalyseur, par exemple, 50 à 110 % environ des 10 quantités stoechiométriques de soufre calculées sur les quantités de sulfure de formule, (selon les métaux présents), Co 958, Mo 52, W 52 et Ni 3 52 À Cette sulfuration (présulfuration) est effectuée, dans l'art antérieur, 15 à une température voisine ou plus élevée (ainsi supérieure à 180 C et plus particulièrement audessus de 250 C) par rapport à la température réactionnelle choisie pour la réaction d'hydrodésulfuration, pendant quelques heures, au moyen d'un mélange d'hydrogène sulfuré généralement dilué dans de l'hydrogène (proportion d'hydrogène sulfuré dans l'hydro20 gène de l'ordre de 0,5 à 5 % en volume) avec une vitesse spatiale adéquate de l'ordre, par exemple, de environ 1 000 à 3 000 litres de gaz dans les conditions normales de température et pression par litre de catalyseur et par heure (USP 4,334,982) La sulfuration (ou présulfuration) proprement dite peut être effectuée par palier de température 25 (demande de brevet français No 80/03 646) On peut utiliser divers agents de sulfuration, autres que l'hydrogène sulfuré (H 2 S) et par exemple un composé sulfuré da la famille des mercaptans, le sulfure de carbone (C 52), des sulfures ou des disulfures, les composés thiophéniques et, de préférence le diméthylsulfure (DMS) et le diméthyldi30 sulfure (DMDS). Une sulfuration ou présulfuration de catalyseur régénéré est également souhaitable dans les réactions d'hydroreformage d'hydrocarbures (reforming notamment d'un naphta) et de production d'hydrocarbures aromatiques 35 ("Aromizing") par exemple la production de benzène, de toluène et de xylènes (ortho, méta ou para), soit'à partir d'essences insaturées ou non (par exemple des essences de pyrolyse, de craquage, en particulier de steam cracking (craquage à la vapeur), ou de reformage catalytique), soit encore à partir d'hydrocarbures naphténiques capables par déshydrogénation de se transformer en hydrocarbures aromatiques. Les conditions générales de ces réactions sont généralement les suivantes: température moyenne comprise entre 400 et 600 C, pression comprise entre 1 et 60 bars, vitesse horaire comprise entre 0,1 et 10 volumes de naphta liquide par volume de catalyseur et le taux de recyclage compris entre 0,5 et 20 moles d'hydrogène par mole de charge. 10 Le catalyseur peut renfermer, par exemple, au moins un métal de la famille du platine, c'est-à-dire un métal noble tel que platine, palladium, iridium, rhodium, ruthénium, osmium déposé sur un support adéquat (alumine, silice, silice-alumine, alumines fluorées, silices fluorées, 15 zéolite, etc ou des mélanges de tels supports) La teneur totale en métaux nobles est comprise par exemple entre 0,1 et 5 % en poids par rapport au catalyseur Le catalyseur également peut renfermer généralement au moins un halogène (chlore, fluor, etc) avec une teneur pondérale de O à 15 % Eventuellement encore, le catalyseur renferme au 20 moins un métal promoteur choisi dans les groupes les plus divers de la classification périodique des éléments, la teneur pondérale en métal promoteur variant par exemple entre 0,1 et 15 % On peut citer ainsi les métaux des groupes VIII, VI A et VI B, I B et II B, III A, IV A, V A et V B, IV B, III B, I A et I B ainsi que les métaux de la famille des 25 lanthanides: on citera plus particulièrement, outre les métaux du groupe VIII nobles ou non nobles, le cuivre, l'argent, l'or, le germanium, l'étain, l'indium, le thallium, le manganèse, le rhénium, le tungstène, le molybdène, le niobium et le titane. Pour ces réactions de reformage catalytique ou de production d'hydrocarbures aromatiques, la sulfuration du catalyseur neuf ou régénéré est accompagnée d'une réduction à l'hydrogène de catalyseur et s'effectue en tête du réacteur ou au voisinage de la tête du réacteur La température dans la zone de sulfuration est imposée par la température à laquelle 35 s'effectue la réduction, soit généralement entre 480 et 600 C dans la plupart des cas La difficulté de ce type de sulfuration sur le site, c'est-à-dire au voisinage des réacteurs a entrainé des mises en oeuvre de sulfuration souvent fastidieuses quoiqu'efficaces (USP 4,172,027). L'agent de sulfuration utilisé est soit de l'hydrogène sulfuré pur ou dilué par de l'hydrogène ou par des hydrocarbures gazeux, soit encore du diméthyldisulfure dilué par de l'hydrogène, ou d'autres composés sulfurés tels que des sulfures d'alkyle ou des alkylmercaptans, dilués par de 10 l'hydrogène La pression utilisée est celle qui règne dans le réacteur de reforming ou de production d'hydrocarbures aromatiques, la durée de la réaction variant de quelques minutes à quelques jours selon les conditions opératoires choisies (voir USP 4,172,027). Le procédé selon l'invention de sulfuration (présulfuration) d'un catalyseur neuf ou régénéré conviendrait encore, et dans certains cas, pour la sulfuration partielle ou totale de catalyseur, également à base d'un des supports déjà cites et d'au moins un des métaux actifs déjà cités, utilisables dans des réactions, de conversions d'hydrocarbures comme par 20 exemple, les réactions d'hydrogénation, de déshydrogénation, d'alkylation, d'hydroalkylation, de déalkylation, d'hydrodéalkylation, de déalkylation à la vapeur d'eau, d'isomérisation et en particulier les nouveaux catalyseurs utilisés pour l'hydrodémétallisation des charges lourdes. Cette sulfuration ou présulfuration, lorsqu'elle est nécessaire s'opère selon l'une ou l'autre des techniques de l'art antérieur rappelées cidessus. On a vu ainsi que les métaux des catalyseurs utilisés en raffinage, hydroraffinage ou en pétrochimie, qu'ils soient neufs ou régénérés sont le plus souvent sous forme oxydée, parfois sous forme métallique (pour certains métaux des catalyseurs de reforming notamment) Or, les métaux de ces catalyseurs, n'étant souvent actifs que sous forme sulfurée ou au 35 moins partiellement sulfurée, il est donc nécessaire au raffineur ou au pétrochimiste d'opérer une sulfuration du catalyseur préalablement à sa mise eu oeuvre. Actuellement, la régénération des catalyseurs se fait de plus en plus chez un spécialiste de la régénération de catalyseurs, parfois loin de l'unité industrielle Or, il parait raisonnable de penser à restituer au raffineur un produit prêt à l'emploi, ce que permet le procédé original et efficace selon l'invention dans lequel un composé sulfuré est incorporé dans la masse catalytique, lequel composé, provoquera la sulfuration ou la présulfuration du catalyseur lorsque, ultérieurement, dans la zone réactionnelle (zone de traitement de la charge) ou à proximité immédiate de la zone réactionnelle, le catalyseur sera mis en 10 contact d'hydrogène Bien entendu, l'incorporation dudit composé sulfure peut, si on le désire, être effectué à proximité de l'unité industrielle ou même sur le lieu de traitement de catalyseur; le procédé d'incorporation dudit composé sulfuré peut être effectué en hors site également sur un catalyseur neuf, avant sa mise en oeuvre dans l'unité indus15 trielle. D'une façon plus précise, le procédé de sulfuration du catalyseur est donc caractérisée par une étape préliminaire dite d'incorporation dans la masse catalytique, d'un composé sulfuré de nature particulière. 20 L'étape préliminaire d'introduction d'un composé sulfuré selon l'invention, qu'arbitrairement on appellera prétraitement "hors site" ou "ex situ", qu'il soit effectué à proximité du site de l'unité industrielle ou à distance plus ou moins grande géographiquement de l'unité indus25 trielle (là o il a été régénéré ou là o il a été fabriqué par exemple) ne se fait de toute façon plus au voisinage immédiat du réacteur (on écrira arbitrairement "in situ") c'est-à-dire en tête des réacteurs ou dans des zones plus ou moins en communication directe avec ces réacteurs, nécessitant d'opérer dans des conditions opératoires, (de tem30 pérature, pression ou autres), imposées au moins en partie par les conditions opératoires des réacteurs eux mêmes ou des annexes de ces réacteurs (zone d'hydrogénation préalable du catalyseur par exemple). En résumé, l'invention concerne un procédé, permettant, lorsque le catalyseur sera soumis dès son démarrage sur le site ("in situ") à la réaction classique d'activation en présence d'hydrogène, (généralement audessus de 150 C), de procéder, grâce à la présence d'hydrogène sur le site, à la sulfuration au taux requis, stoechiométrique ou non stoechiométrique, du ou des métaux entrant dans la composition du catalyseur Le procédé consiste à incorporer en l'absence d'hydrogène dans la porosité du catalyseur neuf ou régénéré au moins un agent de sulfuration de formule générale R-S -R' (n) o R, R' et N sont définis ci-dessous. D'une façon préférée, l'invention concerne un procédé "ex situ" de sulfuration partielle ou totale d'un métal actif ou d'au moins un 15 des métaux actifs entrant dans la composition d'un catalyseur renfermant (a) un support à base d'au moins un oxyde d'un métal ou d'un métalloïde et (b) au moins un métal dit actif, le procédé de sulfuration étant caractérisé en ce que dans une première étape réalisée en l'absence d'hydrogène, on traite le catalyseur à l'aide d'au moins un agent de sulfuration de façon à incorporer partiellement ou totalement cet agent dans la porosité du catalyseur, l'agent de sulfuration étant un polysulfure de formule générale R-S -R' (n) o N est un nombre entier de 3 à 20,o R représente un radical organique renfermant 1 à 150 atomes de carbone par molécule, choisi dans le groupe constitué par les radicaux alkyles c'est-àdire saturés ou insaturés, linéaires ou ramifiés ou de type naphténique, les radicaux aryles, les radicaux alkylaryles et les radicaux arylalkyles, et o R' représente soit un atome d'hydrogène soit un radical organique, défini comme R, identique à R ou différent de R,ledit agent de sulfuration étant utilisé en solution dans un solvant, et en ce que dans une deuxième étape, réalisée "in situ", et de préférence au-dessus de 150 C, qui est l'étape d'activation du catalyseur effectuée en présence d'hydrogène, la quantité requise de soufre se fixe, grâce à la présence d'hydrogène, sur le ou les métaux entrant dans la composition dudit catalyseur. Les inconvénients de la aéthode classique de sulfuration "in situ" peuvent se résumer ainsi: température de travail trop élevée; utilisation de produits (H 2 S, C 52, DMS ou DMDS) malodorants 10 et toxiques; risque de passivation du métal par réduction des oxydes avant leur sulfuration; impossibilité d'utiliser des charges contenant des oléfines pour éviter tout risque de polymérisation. difficulté d'utiliser des charges lourdes du type distillat sous vide ou résidus en raison de leur très faible pouvoir mouillant dû à leur grande viscosité; durée de la sulfuration (de plusieurs heures à plusieurs jours) . Les avantages du traitement préliminaire d'incorporation selon l'invention d'un composé sulfuré, ex-situ sont par contre les suivants: température de travail relativement basse ( 130 à 200 C); sulfuration complète et homogène du catalyseur ou au contraire sulfuration au taux exact demandé de sulfuration; pas de risque de provoquer une réduction des métaux oxydés car, selon l'invention, le traitement est effectué en l'ab30 sence d'hydrogène; manipulation aisée des catalyseurs rendus non pyrophoriques par addition d'eau et/ou d'essence légère; aucune mauvaise odeur et aucune toxicité; possibilité d'utiliser le catalyseur pour toutes méthodes de chargement dense économie de temps pour le raffineur et pour l'utilisateur des catalyseurs activité maximum obtenue dés l'alimentation du réacteur par la charge à désulfurer. Les recherches effectuées dans le cadre de l'invention, ont conduit à développer une méthode de sulfuration "ex-situ" de catalyseurs 10 neufs ou régénérés, méthode qui a l'avantage de limiter de façon importante les infrastructures industrielles que réclamaient les techniques de présulfuration de l'art antérieur. L'objet de cette invention est donc de conduire "ex-situ" la présul15 furation des catalyseurs en incorporant toute la quantité nécessaire de soufre et seulement la quantité nécessaire de soufre demandée par l'utilisateur Les catalyseurs sont donc livrés à la raffinerie ou à toute autre unité, ainsi présulfurés. Le raffineur, ou tout autre utilisateur, n'aura plus donc qu'à réactiver ce catalyseur en présence d'hydrogène à une température par exemple de 100 à 200 C pour un catalyseur de désulfuration, de 400 à 600 C environ, pour un catalyseur de reformage catalytique ou de production d'hydrocarbures aromatiques, afin de faire réagir le soufre sur les métaux contenus et démarrer aussitôt la réaction de raffinage ou de conversion d'hydrocarbures par injection de la charge à traiter. Le procédé de sulfuration ou présulfuration de catalyseur selon l'invention est donc caractérisé par un prétraitement du catalyseur à l'aide, à titre d'agent de sulfuration d'au moins un polysulfure de formule R S(n R' o N est un nombre entier de 3 à 20, de préférence de 3 à 8 et plus particulièrement de 3 à 7, et ou R et R' identiques ou différents représentent des radicaux organiques renfermant chacun i à 150 atomes de carbone par molécule, de préférence 10 à 60 atomes de carbone et plus particulièrement 15 à 30, ces radicaux étant choisis dans le groupe constitué par les radicaux alkyles c'est-à-dire saturés ou insaturés, linéaires ou ramifiés ou de type naphténique, les radicaux aryles, les radicaux alkylaryles et les radicaux arylalkyles, ces divers radivaux pouvant comporter au moins un hétéro-atome R' éventuellement peut également être un atome d'hydrogène. 10 La préparation des polysulfures utilisables dans la présente invention ne comporte pas de difficultés particulières et a été décrite dans la littérature, notamment dans les brevets français No 1 381 265 et 1 437 053. On citera, à titre d'exemple préféré de polysulfure, le ditertiododécylpolysulfure (n = 5) de formule R" R" l l R" C -S( 5) C -R" I I R" R" o R" est un radical dodécyle. 20 Ce produit est commercialisé par exemple par Elf Aquitaine sous le nom TPS 32, notamment parce qu'il contient 32 % poids environ de soufre. On citera également le ditertiononylpolysulfure (n = 5) de formule R " R" _ l R" S( 5) C -R" I f R" R" o R" est un radical nonyle. Ce produit est commercialisé par Elf Aquitaine sous le nom TPS 37, notamment parce qu'il contient 37 % poids environ de soufre ou par PENWALT sous le nom de TNPS. Pour des raisons de procédure, on peut évidemment utiliser ces agents de sulfuration du type polysulfure seul ou en mélange entre eux dans des proportions judicieusement choisies. 10 Le procédé selon l'invention d'incorporation de soufre dans le catalyseur est effectué en l'absence d'hydrogène et permet d'obtenir avec une très grande précision le degré de sulfuration total ou partiel demandé par l'utilisateur Cette incorporation de soufre est effectuée entre O et 50 C et de preférence entre 10 et C et de préférence encore à la température ambiante. L'agent de sulfuration, conforme à l'invention, permet d'augmenter la densité de remplissage de la porosité du catalyseur, et géné20 ralement de 20 % au moins, cela parce que les molécules de ces agents de sulfuration dont les dimensions sont de 5 à 30 Angstrbms, sont suffisamment grosses pour bloquer tout ou partie de la porosité de ces types de catalyseurs qui est essentiellement située aux environs de 5 à 70 Angstr 3 ms (microporosité) La sulfuration 25 selon l'invention permet ainsi de fixer sur le catalyseur, avec une grande précision, par dilution avec un solvant choisi, la quantité adéquate de soufre, quantité stoechiométrique par exemple pour des catalyseurs d'hydrodésulfuration et quantités non stoechiométriques mais critiques pour les catalyseurs de reforming ou de production 30 d'hydrocarbures aromatiques, ces quantités critiques dépendant de la nature du métal ou de chacun des métaux entrant dans la composition du catalyseur (On sait que le soufre est un poison des catalyseurs de reforming et qu'il y a donc lieu de maîtriser parfaitement l'incorporation exacte souhaitée de soufre, ce que permet précisément le procédé de l'invention) Le présent procédé permet donc d'effectuer le taux de sulfuration conforme aux voeux de l'utilisateur du catalyseur L'agent de sulfuration est utilisé, dilué dans un solvant adéquat qui dépend notamment de la nature de l'agent de sulfuration c'est- à-dire de R ou de R', radicaux qui déterminent la teneur en soufre incorporé dans le catalyseur généralement par capillarité ou par porosité Les processus de sulfuration varient en fait selon les coupes à traiter ultérieurement 10 en présence des catalyseurs traités conformément à l'invention Le solvant choisi peut être ainsi un des solvants suivants utilisés seuls ou en mélange ensemble: une essence légère bouillant par exemple entre environ et 95 C une essence de type hexane bouillant entre 63 et 68 C environ une essence de type F bouillant entre environ 100 et C et contenant généralement 10 à 20 % d'hydrocarbures aromatiques, par exemple 15 %, (en volume) 20 une essence de type "white spirit" bouillant entre environ 150 et 250 C et renfermant généralement 14 à 22 % d'hydrocarbures aromatiques, par exemple 17 %, en volume, ou toute coupe hydrocarbon 6 e ou non, équivalente 25 aux essences précédentes. Ainsi conformément à l'invention, on utilise à titre d'agent de sulfuration un composé sulfuré particulier qui va être bloqué dès son introduction dans la masse catalytique Ultérieurement, sur le 30 site ou à proximité du site (sur lequel le catalyseur sera utilisé pour le traitement de diverses charges), lors de la réaction classique d'activation, effectuée en présence d'hydrogène, l'agent de sulfuration introduit dans le catalyseur en quantités prédéterminées, sera capable de donner naissance à de l'hydrogène sulfuré 35 lequel, en présence d'hydrogène, conduira au sulfure ou aux sulfures désirés du ou des métaux présents dans le catalyseur / selon par exemple les réactions exothermiques ( 1) ( 2) et ( 3) suivantes pour ce qui concerne, à titre d'exemples, les sulfurations du molybdène, du cobalt et du nickel Mo O 3 + 2 H 2 S + H 2 Mo 52 + 3 H 20 + ( 1) 9 Co O + 8 H 2 S + H 2 Co 958 + 9 H 20 + Q ( 2) 3 Ni O + 2 H 2 S + H 2 > Ni 352 + 3 H 20 + Q ( 3) L'emploi d'un solvant adéquat, dans lequel est dissous l'agent de sulfuration, permet de jouer sur la chaleur latente de vaporisation du solvant choisi, donc d'absorber une partie au moins de l'exother micité de la réaction de sulfuration. 15 A l'issue du dép 6 t de soufre, une partie au moins du solvant, reste dans le catalyseur mais il n'est pas nécessaire d'éliminer ce solvant (par strippage à l'azote liquide par exemple, ou par tout autre moyen) Ce solvant laissé dans le catalyseur s'éliminera 20 ultérieurement et sans aucun dommage, dans le réacteur d'utilisation du catalyseur, c'est-à-dire sur le site ("in situ"). Un autre avantage du procédé "ex situ" selon 1 ' invention, est qu'il n'est pas besoin d'utiliser tout de suite de l'hydrogène, 25 d'o l'inutilité ici de manipulation de ce gaz De l'hydrogène, bien sûr, est nécessaire ensuite pour procéder à l'activation du catalyseur mais cette activation est réalisée sur le site lui-même puisque de toute façon, sur le site, l'emploi d'hydrogène est généralement nécessaire pour le traitement des coupes à traiter en 30 présence du catalyseur présulfuré selon l'invention On a noté à ce sujet, que l'activation d'un catalyseur présulfuré selon l'invention, donnait des résultats particulièrement avantageux si l'on ajoute à l'hydrogène, en volume, environ 0,1 à 1 % d'eau. Les tests suivants, donnés à titre d'illustrations non limitatives, font mieux comprendre l'intérêt de l'invention. On ajoutera que d'une façon générale, la présulfuration des cata5 lyseurs peut être effectuée sur un produit neuf ou régénéré, que cette présulfuration se fait donc par adsorption d'une quantité stoechiométrique, par rapport aux métaux, de polysulfures à haute teneur en soufre, que l'adsorption de ce polysulfure sera facilitée par dilution dans un solvant et notamment dans du white spirit Le 10 volume de polysulfure et du solvant choisi devant de préférence représenter environ une valeur égale au volume poreux du lit de catalyseur à traiter: Ainsi, à titre d'exemple, pour 100 g de catalyseur régénéré ou neuf (forme oxydée) il s'agit donc de mettre environ 9 grammes de soufre en polysulfure dans environ 45 15 cm 3 de mélange total polysulfure plus solvant (white spirit par exemple) L'adsorption de ce polysulfure se fait généralement à l'air ambiant Le catalyseur peut ensuite être éventuellement séché sous courant d'air chaud entre 50 et 150 C (par exemple à C) puis conditionné pour être expédié, selon une méthode 20 préférée, chez le raffineur. L'opération d'activation est alors exécutée par le raffineur dans le réacteur o est placé la charge catalytique ainsi présulfurée. Le lit peut être purgé à l'azote chaud pour éliminer toute présence d'oxygène gazeux pendant le stockage ou le transport du catalyseur. Dans le réacteur de la raffinerie, juste avant d'envoyer la charge à traiter pour démarrrer l'activation, on peut faire alors passer un courant d'hydrogène par exemple à 150 C, avec un débit 30 horaire correspondant par exemple à 40 fois au moins le volume du lit catalytique. La température va légèrement croître du fait de l'exothermie; le mélange gazeux qui se crée ( le mélange H 2 + H 2 S produit) peut éventuellement être recyclé et peut-être utilisé pour limiter la montée en température La température doit être de préférence _ 5 supérieure à 100 C pour éviter toute condensation d'un liquide et inférieure à 200 C pour éviter tout risque de surchauffe. Le suivi de la sulfuration se fait par le contrôle des températures, l'évolution de la teneur en H S, la quantité d'eau recueillie 10 dans le gaz de purge après condensation (au ballon séparateur). On rappelle ci-dessous les principaux avantages du procédé: travail de sulfuration s'effectuant à plus basse tempé15 rature; manipulation aisée des catalyseurs du fait que l'on n'a pas affaire à des sulfures malodorants; les polysulfures étant absolument sans odeur et ne présentant aucun caractère toxique; sulfuration plus homogène du lit catalytique; possibilité d'utiliser les infrastructures des usines de régénération ex-situ des catalyseurs; infrastructure industrielle réduite; plus de stockage de produit sulfuré difficilement 25 utilisable comme le DMDS; temps d'immobilisation des réacteurs réduit; pas de risque de réduction des métaux qui entraîne les réactions d'hydrocracking et non les réactions d'hydrodésulfuration désirées et généralement recher30 chées sélectivement. dans le cas d'hydroraffinage de coupes lourdes en vue de leur hydrocraking ou de leur démétallisation le raffineur est souvent obligé de présulfurer le catalyseur en utilisant une charge légère qui doit être ensuite stockée Dans le cadre de cette invention, on n'aura plus besoin de procéder de manière aussi compliquée, puisque le catalyseur sera déjà sulfuré au moment d'envoyer la charge à traiter. Les tests effectués avaient pour but notamment de préparer une charge catalytique facilement manipulable, de réduire les coûts d'investissement pour obtenir un rendement économique viable, de pouvoir s'appuyer sur les installations de régénération ex-situ et faire faire une économie de temps au raffineur tout en facilitant la remise en oeuvre de la charge catalytique. On rappelle que la base de la sulfuration d'un catalyseur conformément auprocédé de l'invention, reste la meme que dans l'art antérieur, à savoir l'utilisation d'un mélange d'hydrogène et d'hydrogène sulfuré: Mo O 3 + 2 H 2 S + H 2 a Mo 52 + 3 H 20 + ( 1) 9 COO + 8 H 2 S + H 2 b Co 958 + 9 H 20 + Q ( 2) 3 Ni O + 2 H 2 S + H 2 > Ni 352 + 3 H 20 + Q ( 3) La source de soufre pour produire H 2 S provient, conformément à l'invention d'un produit sulfuré particulier (polysulfure) déjà présent dans le catalyseur. Le principe de l'invention consiste à charger le catalyseur par ce dit produit sulfuré (polysulfure) Ceci se fait par adsorption de ce composé dans la porosité du catalyseur Le catalyseur ainsi traité est activé ultérieurement dans le réacteur de la raffinerie 20 par passaged'hydrogène chauffé à 150 C (entre 100 et 200 C) Le produit sulfuré libère H 2 S, la sulfuration des oxydes s'opère alors conformément aux techniques connues. Le composé soufré d'imprégnation du catalyseur est choisi en 25 fonction de sa dimension moléculaire; en effet, il existe des composés soufrés (polysulfures) dont les dimensions sont de quelques Angstr Ums, voire dizaines d'Angstrims c'est-à-dire de la taille des micropores des supports alumineux ou silico alumineux. Quelques essais ont été faits sur un catalyseur neuf KETJEN 165/1 5 E, calciné à 550 C, ou HR 306 (PRO-CATALYSE). Cinq agents de sulfuration ont été successivement testés: DMS: diméthylsulfure n BM: N butyl mercaptan TNPS: diter nonylpolysulfure de PENWALT ( 37 % poids de S environ) TPS 32: de ELF AQUITAINE ( 32 % poids de S environ) TPS 37: de ELF AQUITAINE ( 37 % poids de S environ) La manipulation s'effectue en immergeant une quantité donnée de catalyseur dans un volume excessif de réactif L'imprégnation dure 10 1 heure. Le catalyseur ainsi traité est ensuite porté pendant i heure à différentes températures: 80 C, 100 C et 150 C, pour étudier la tenue du produit à ces températures. 15 On obtient les résultats suivants: (avec résultats sensiblement équivalents à ceux TPS 37, on a obtenus avec obtenu des TNPS). Echantillon DMS n BM TNPS TPS 32 S 0 88 3 12 10 60 9 56 800 C C C 3 95 2 82 S 1 72 10 33 9 68 1000 C C 3 74 2 40 S 3 49 2 33 C C 2 94 1 61 Seuls les polysulfures ont une bonne tenue à l'élévation de température Leur dissociation et partant leur élimination intervient cependant à 150 C. La poursuite des essais s'est donc effectuée sur les polysulfures, qui, entre autres, présentent l'avantage de ne pas être très odorants, à l'inverse du DMS et du n BM Par ailleurs les polysulfures ne présentent absolument aucun caractère toxique ce qui n'est évidemment pas le cas des mercaptans voire des sulfures organi10 ques. Des essais de mise au point du procédé de sulfuration ont été effectués sur le TPS 32 et le TNPS qui sont comparables eu égard à leur teneur en soufre (environ 32 % poids). 15 Les polysulfures étant des produits très visqueux et épais, on a procédé à leur dilution pour pouvoir les utiliser, le solvant utilisé étant ici le white spirit (température d'ébullition entre et 250 C). On utilise la stoechiométrie en soufre pour sulfurer la totalité des oxydes (Mo O 3, Co O) soit dans notre cas 7 5 % de S. Pour que l'ensemble du polysulfure soit adsorbé, il faut utiliser 25 un volume de réactif (polysulfure + solvant) égal au volume d'imprégnation de la charge de catalyseur traité C'est la connaissance de ce volume poreux total, ou volume d'imprégnation, qui détermine la quantité de solvant à utiliser Dans le cadre des présents essais, ce volume est de 45 ml pour 100 g de catalyseur 30 en moyenne. Le polysulfure dilué est ajouté à la prise d'essai à froid Un essai est effectué sous atmosphère d'azote, un autre à l'air ambiant. Le catalyseur est ensuite séché à 1000 C soit sous courant d'azote, soit sous courant d'air. Les résultats obtenus sur le catalyseur KETJEN K 165/1,5 E traité par le TNPS sont les suivants: Perte au feu à 500 C (P A F à 500 C) avant traitement: 0 81 % après traitement: azote: 26 76 % air: 25 52 % Analyse carbone et soufre sur le catalyseur imprégné. avant traitement après traitement azote air S % 0 38 7 97 8 57 C % 0 08 5 20 6 50 Au vu de ces résultats (en particulier les valeurs des P A F à 500 C), on peut dire que le catalyseur, qu'il soit traité sous air, ou sous azote, est en moyenne imprégné à 20 Z de TNPS (qui contient environ 37 % de S) soit 7,4 % de soufre en poids de catalyseur sec et oxydé, ce qui correspond au but recherché. 20 Les résultats obtenus avec le TPS 32 comme le TPS 37 sont sensiblement équivalents. L'activation des catalyseurs précédemment traités, est effectuée 25 en faisant passer un courant d'hydrogène à 150 C au travers d'un lit de catalyseur imprégné de polysulfure. Quand le lit a atteint 130 C, la réaction démarre la température et monte jusqu'à 180 C. Le catalyseur devient noir, ceci est dû aux sulfures nmétalliques formes. L'analyse du catalyseur sulfuré au TNPS donne comme valeur en soufre 8,50 Z ainsi qu'une valeur en carbone de 4,2 Z. Le TPS 32 permet d'obtenir des résultats comparables. REVENDICATIONS 1. Procédé de traitement d'un catalyseur neuf ou régénéré réalisé en l'absence d'hydrogène et consistant à traiter ledit catalyseur à l'aide d'au moins un agent de sulfuration utilisé en solution dans un solvant, ledit agent ayant la formule R-S -R' (n) o N est un nombre entier de 3 à 20 et o les radicaux R et R', identiques ou différents, représentent chacun un radical organique renfermant i à 150 atomes de carbone par molécule, ces radicaux 10 étant choisis dans le groupe constitué par les radicaux alkyles, saturés ou insaturés, linéaires ou ramifiés, ou de type naphténique, les radicaux aryles, les radicaux alkylaryles et les radicaux arylalkyles, R' pouvant aussi représenter l'atome d'hydrogène. 2 Procédé selon la revendication 1 permettant la sulfuration partielle ou totale, c'est-à-dire en quantité stoechiométrique ou non, du ou des métaux entrant dans la composition catalytique d'un catalyseur, sulfuration qui s'effectuera ultérieurement après le procédé selon l'invention (en présence d'hydrogène, pendant la réaction d'activation dudit catalyseur), le procédé selon l'invention étant caractérisé en ce que le catalyseur, neuf ou régénéré, est traité "ex situ" à l'aide d'au moins un agent de sulfuration que l'on introduit en quantités requises dans la porosité du catalyseur, ledit agent ayant la formule générale 25 R S R' (n) 3 Procédé selon l'une des revendications 1 et 2 de sulfuration partielle ou totale d'un métal actif ou d'au moins un des métaux actifs entrant dans la composition d'un catalyseur renfermant (a) un support à base d'au moins un oxyde d'un métal ou d'un métalloïde et (b) au moins un métal dit actif, le procédé de sulfuration étant caractérisé en ce que dans une première étape réalisée "ex situ" et en l'absence d'hydrogène, on traite le catalyseur à l'aide d'au moins un agent de sulfuration de façon à incorporer partiellement ou totalement cet agent dans la porosité du catalyseur, l'agent de sulfuration étant un polysulfure de formule générale R S R' (n) o N est un nombre entier de 3 à 20 et o R' représente un atome d'hydrogène ou un autre radical identique ou différent du radical R, ces deux radicaux représentant ainsi chacun un radical organique 10 renfermant 1 à 150 atomes de carbone par molécule, ces radicaux étant choisis dans le groupe constitué par les radicaux alkyles c'est-à-dire saturés ou insaturés linéaires ou ramifiés ou de type naphténique, les radicaux aryles, les radicaux alkylaryles et les radicaux arylalkyles, ledit agent de sulfuration étant utilisé en 15 solution dans un solvant, et en ce que dans une deuxième étape, réalisée "in situ", qui est l'étape d'activation du catalyseur effectuée en présence d'hydrogène, on traite le catalyseur obtenu en première étape par de l'hydrogène pour fixer la quantité requise de soufre sur le ou les métaux entrant dans la composition dudit 20 catalyseur. 4 Procédé selon l'une des revendications 1 à 3 appliqué au traitement d'un catalyseur neuf, préalablement à son emploi. 5 Procédé selon l'une des revendications 1 à 3 appliqué au traftement d'un catalyseur, préalablement à son emploi, ledit catalyseur venant d'être soumis à une régénération hors site. 6 Procédé selon l'une des revendications 1 à 5 appliqué au 30 traitement d'un catalyseur renfermant un support choisi dans le groupe constitué par les alumines, les silices, les silice-alumines, les magnésies, les silice-magnésies, les argiles, les charbons, les aluminesbores, les silices-fluorées, les alumines fluorées, les zéolites etc 7 Procédé selon la revendication 6 dans lequel le métal ou Ies métaux actifs du catalyseur est ou sont choisis dans le groupe constitué par les groupes VIII, VI A, VI B, I B, II B, III A, IV A, V A, V B, IV B, III B, I A, I B de la classification périodique des éléments, et les lanthanides. 8 Procédé selon la revendication 6 appliqué aux catalyseurs de reformage catalytique, de production d'hydrocarbures aromatiques et d'hydrodésulfuration. 9 Procédé selon l'une des revendications 1 à 8 dans lequel le terme "exsitu" signifie à proximité de l'unité industrielle dans laquelle le catalyseur sulfuré (ou présulfuré) sera mis en oeuvre. 10 Procédé selon l'une des revendications 1 à 8, dans lequel le terme "ex-situ" signifie que le traitement par au moins un agent de sulfuration est fait sur le site o a été effectuée la régénération ou sur le site o a été fabriqué le catalyseur, à distance géographique plus ou moins grande de l'unité industrielle dans 20 laquelle le catalyseur sulfuré ou présulfuré sera mis en oeuvre. 11 Procédé selon l'une des revendications 1 à 10 dans lequel (dans la formule R S (n) R') N est un nombre entier de 3 à 8 et R ou R' renferment chacun 10 à 60 atomes de carbone par molécule. 25 12 Procédé selon l'une des revendications 1 à 11 dans lequel n est un nombre entier de 3 à 7 et R et R' renferment chacun 15 à 30 atomes de carbone par molécule. 13 Procédé selon l'une des revendications 1 à 12 dans lequel l'introduction de l'agent de sulfuration est effectuée à une température comprise entre O et 50 C. 14 Procédé selon l'une des revendications 1 à 13 dans lequel l'agent de sulfuration est le ditertiododécylpolysulfure. Procédé selon l'une des revendications 1 à 14 dans lequel l'agent de sulfuration est le ditertiononylpolysulfure. 16 Procédé selon l'une des revendications 1 à 15 dans lequel l'introduction de l'agent de sulfuration est réalisée à une température comprise entre 10 et 30 C. 17 Procédé selon l'une des revendications 1 à 16 dans lequel l'introduction de l'agent de sulfuration est réalisée à température ambiante. 18 Procédé selon l'une des revendications 3 à 17 dans lequel la deuxième étape, dite d'activation du catalyseur et réalisée, in situ, est effectuée au moyen d'hydrogène auquel on ajoute environ 0,1 à 1 % d'eau en volume. 19 Procédé selon la revendication 18 dans lequel la deuxième étape dite d'activation à l'hydrogène est effectuée à une température supérieure à environ 150 C. Procédé selon l'une des revendications 1 à 19, dans lequel 25 ledit solvant dans lequel est dissous l'agent de sulfuration est choisi dans au moins un des solvants du groupe constitué par une essence légère bouillant entre environ 60 et 95 C, une essence de type hexane bouillant entre environ 63 et 68 C, une essence dite de type F bouillant entre environ 100 et 1600 C (et renfermant 10 30 à 20 %, en volume, d'hydrocarbures aromatiques) et une essence du type "white spirit" bouillant entre environ 150 et 250 C (et renfermant environ 14 à 22 %, en volume, d'hydrocarbures aromatiques). 21 Procédé selon la revendication 20 dans lequel le solvant est 35 un white spirit".